(57)【要約】  本発明は、簡便な延伸プロセスを用いて、中空糸潰れ（偏平化）を抑制し、縮径化された中空糸膜を得る延伸方法を提供することを目的とする。本発明は、延伸により縮径加工する中空糸膜の製造方法であって、紡糸工程を経た中空糸を溝のあるロールで延伸して縮径加工する工程を備えた中空糸膜の製造方法に関する。
2016159305.tif 000002
【特許請求の範囲】
【請求項１】
中空糸を形成する紡糸工程と、
円周方向に設けられた溝を備える延伸ロールによって延伸する延伸工程と
を備え、
前記延伸ロールは、前記中空糸と、前記溝において互いに対向する壁面で接触するようになっている
中空糸膜の製造方法。
【請求項２】
前記溝の壁面間の距離は、前記延伸ロールの径方向における最外部では前記中空糸の外径よりも大きく、最内部では前記中空糸の外径より小さくなっている、請求項１に記載の中空糸膜の製造方法。
【請求項３】
前記溝において、互いに対向する壁面が成す角度は、５°以上９０°以下である、請求項１または２に記載の中空糸膜の製造方法。
【請求項４】
前記延伸ロールの前記溝は、表面が梨地処理されている、請求項１〜３のいずれか１項に記載の中空糸膜の製造方法。
【請求項５】
前記延伸ロールの前記溝の少なくとも表面にゴム弾性材を有する、請求項１〜４のいずれか１項に記載の中空糸膜の製造方法。
【請求項６】
中空糸の搬送経路に配置され、円周方向に設けられた溝を有する送り出し側の延伸ロールと引き出し側の延伸ロールと、を備え、
前記送り出し側の延伸ロールと前記引き出し側の延伸ロールとが、前記溝において互いに対向する壁面が中空糸に接触するように配置される
延伸装置。
【発明の詳細な説明】
【技術分野】
【０００１】
本発明は、除濁などの固液分離する精密濾過、及び限外ろ過分野における中空糸膜の製造方法に関する。
【背景技術】
【０００２】
近年、河川水および地下水などの除濁並びに除菌、工業用水の清澄化などの浄水分野では、膜再生技術の物理洗浄、薬品洗浄に対応するために、耐薬品性、機械的強度、透水性などに優れた精密濾過または限外ろ過の中空糸膜が適用されている。【０００３】
特許文献１には、中空糸膜の改質のために中空糸膜を延伸することが記載されている。
特許文献１では、従来の延伸方法として、周速度の異なる複数の延伸駆動ロールの間で延伸を行なう、ロール延伸法が記載されている。ロール延伸法では、ロールの駆動力を摩擦力（凝着力）で中空糸に伝達するために、駆動ロールに中空糸を巻き付ける抱き角度（接触角度）を設定することで、摩擦力不足による糸滑りを抑制している。【０００４】
しかし、中空糸はロールに接する曲面で曲げ応力（圧縮力）をうけて偏平化（外形変形）することがある。中空糸膜の偏平化は、外圧濾過で使用する際には、耐圧性の低下、透過水の流動抵抗の増加など特性低下につながる。また、ロール延伸法により延伸された中空糸を支持層として、コーティングによりコート層を形成する場合、コート層が形成できず、コーティング斑などの構造欠点が発生することがある。【０００５】
このような中空糸のロール曲面に起因する中空糸の偏平化を抑制するために、特許文献１には、中空糸を対面する弾性体ベルトに挟んで延伸するベルト方式が開示されている。
【先行技術文献】
【特許文献】
【０００６】
【特許文献１】日本国特許第３９２８９２７号公報
【発明の概要】
【発明が解決しようとする課題】
【０００７】
しかしながら、特許文献１の技術でも、対面する上下の弾性ベルト間で中空糸を挟むので、中空糸が潰れて偏平化するおそれがある。
そこで本発明は、簡素な延伸プロセスを用いて、中空糸潰れ（偏平化）を抑制し、縮径化された中空糸膜を得る延伸方法を提供することを目的とする。
【課題を解決するための手段】
【０００８】
上記の目的を達成するために、本発明は以下の中空糸膜の製造方法および延伸装置を提供する。
（１）中空糸を形成する紡糸工程と、円周方向に設けられた溝を備える延伸ロールによって延伸する延伸工程とを備え、前記延伸ロールは、前記中空糸と、前記溝において互いに対向する壁面で接触するようになっている中空糸膜の製造方法。
（２）前記溝の壁面間の距離は、前記延伸ロールの径方向における最外部では中空糸の外径よりも大きく、最内部では前記中空糸の外径より小さくなっている、前記（１）に記載の中空糸膜の製造方法。
（３）前記溝において、互いに対向する壁面が成す角度は、５°以上９０°以下である、前記（１）または（２）に記載の中空糸膜の製造方法。
（４）前記延伸ロールの前記溝は、表面が梨地処理されている、前記（１）〜（３）のいずれか１項に記載の中空糸膜の製造方法。
（５）前記延伸ロールの前記溝の少なくとも表面にゴム弾性材を有する、前記（１）〜（４）のいずれか１項に記載の中空糸膜の製造方法。
（６）中空糸の搬送経路に配置され、円周方向に設けられた溝を有する送り出し側の延伸ロールと引き出し側の延伸ロールと、を備え、
前記送り出し側の延伸ロールと前記引き出し側の延伸ロールとが、前記溝において互いに対向する壁面が中空糸に接触するように配置される
延伸装置。
【発明の効果】
【０００９】
本発明によれば、中空糸の偏平化を抑制する延伸により、高真円度の縮径化した中空糸膜を得ることができる。
【図面の簡単な説明】
【００１０】
【図１】図１は、本発明の実施の一形態に係る延伸ロールの一実施様態を示す正面図である。
【図２】図２（ａ）および図２（ｂ）は、延伸ロールの概略断面図である。
【図３】図３は、本発明に係わる延伸工程の一実施様態を示す概略フロー図である。
【発明を実施するための形態】
【００１１】
［中空糸膜の製造方法］
本発明は、紡糸工程と延伸工程とを有する中空糸膜の製造方法を提供する。上記各工程について以下に詳細に説明をする。
１．紡糸工程
中空糸を形成する紡糸工程は、具体的な手法に限定されるものではなく、後述の延伸工程を経て、分離膜として利用できる中空糸が得られる工程であればよい。例えば、従来の中空糸膜の製造に用いられる紡糸方法が好ましく適用される。このような紡糸方法としては、溶液紡糸および溶融紡糸が挙げられる。溶液紡糸は、原料を溶剤に溶かして原液を得て、この原液を口金から吐出することで繊維を得る方法である。溶液紡糸は、乾式紡糸および湿式紡糸を含む。溶融紡糸は、熱で溶融さえた原料を口金から吐出し、冷却することで凝固させて繊維を得る方法である。
【００１２】
例えば、中空糸の材料である樹脂としては、鎖状高分子からなる熱可塑性樹脂が用いられる。例えばポリエチレン、ポリプロピレン、アクリル樹脂、ポリアクリロニトリル、アクリロニトリル−ブタジエン−スチレン（ＡＢＳ）樹脂、塩化ビニル樹脂、ポリエチレンテレフタレート、ポリアミド、ポリアセタール、ポリカーボネート、変成ポリフェニレンエーテル、ポリフェニレンスルフィド、ポリフッ化ビニリデン、ポリアミドイミド、ポリエーテルイミド、ポリスルホン、ポリエーテルスルホン、およびこれらの混合物や共重合体が挙げられる。中でも耐薬品性、機械的強度の高いポリフッ化ビニリデン系樹脂が好適に用いられる。
【００１３】
ポリフッ化ビニリデン系樹脂とは、フッ化ビニリデンホモポリマーおよび／またはフッ化ビニリデン共重合体を含有する樹脂を意味し、複数の種類のフッ化ビニリデン共重合体を含有しても構わない。ポリフッ化ビニリデン系樹脂は、フッ化ビニリデン残基構造を有するポリマーであり、典型的にはフッ化ビニリデンモノマーとそれ以外のフッ素系モノマーなどとの共重合体である。
【００１４】
係る共重合体としては、例えば、フッ化ビニリデン、四フッ化エチレン、六フッ化プロピレン、三フッ化塩化エチレンから選ばれた１種類以上とフッ化ビニリデンの共重合体が挙げられる。また本発明の効果を損なわない程度に、前記フッ素系モノマー以外の例えばエチレンなどのモノマーが共重合されていてもよい。
【００１５】
ポリフッ化ビニリデン系樹脂に適用できる溶媒としては、例えば、Ｎ−メチル−２−ピロリドン、ジメチルスルホキシド、ジメチルアセトアミド、ジメチルホルムアミド、メチルエチルケトン、アセトン、テトラヒドロフラン、テトラメチル尿素、リン酸トリメチルなどの良溶媒、或いはシクロヘキサン、イソホロン、γ−ブチロラクトン、メチルイソアミルケトン、フタル酸ジメチル、プロピレングリコールメチルエーテル、プロピレンカーボネート、ジアセトンアルコール、グリセロールトリアセテートなどの貧溶媒が適用できる。
これらの材料を溶媒に溶解させることで製膜原液を作製し、これを口金から凝固浴に吐出することで、非溶媒相分離法、熱誘起相分離法などにより、中空糸膜を形成することができる。
【００１６】
２．延伸工程
本工程では、紡糸された中空糸を、円周方向に設けられた溝を備える延伸ロールによって延伸する。
図１に延伸ロールの一例として延伸ロールの正面図を示す。図１の一点鎖線の位置における延伸ロールの概略断面図を図２（ａ）に示す。図２（ｂ）に、別の形態の延伸ロールの概略断面図を図２（ａ）に示す。
【００１７】
延伸ロール１０、７、９は、径方向外側の面に、円周方向に連続する溝８を有する。対向する壁面が配置されており、その間の隙間が溝となる。延伸ロール１０は、例えば、延伸ロール７、９のいずれの構造を有してもよい。
【００１８】
延伸ロール７、９は、溝の壁面（側面）で中空糸に接触するようになっている。点線で、中空糸の位置を示す。このような構造のロールによって延伸することで、中空糸を扁平化させずに、延伸することが可能となる。
【００１９】
具体的には、溝の壁面間の距離（溝幅）は、径方向の内側に向かって逓減しながら収束する。より詳細には、溝の壁面間の距離は、延伸ロールの径方向における最外部（開口部）では中空糸の外径よりも大きく、最内部（底面）で中空糸の外径より小さくなっている。これによって、延伸ロールは、最内部と最外部との間の両壁面で、中空糸に接することができる。特に本形態では、その距離は、径方向外側に向かうほど単調に増加する。
【００２０】
紡糸工程で紡糸した中空糸は、完全な均質材料とはいえず、経時的に形状や外径が少なからず変動する。平らなロールは中空糸に１点のみで接するので、延伸に必要な摩擦力（凝集力）を得るためにはロールに巻き付けなければならず、その結果、延伸時に中空糸に圧縮力が発生したとき１箇所の支持点に集中して糸が潰れ易くなる。
【００２１】
一方、本形態の延伸ロールによれば、溝の両壁面が中空糸に接することで、延伸ロールが２点で中空糸に接することになり、糸に加わる圧縮力を２箇所の支持点で分散させることができる。また糸（外径）の接地位置が移動しても糸の外周速度が変化して、糸張力が均衡化する方向に働く。これにより中空糸に接する抱き角度を減じることができ、糸が直線的な軌道を描いていても、十分な摩擦力を得ることができる。また、このように摩擦力を得ることができるので、糸が直線的な軌道を描いていても、延伸ローラの上から糸を押さえる別の部材を必要とすることなく延伸することができる。
【００２２】
また、溝壁面の対向角度（θ）は、中空糸に接した際の支持点間の把持力を高めるので、５°以上、９０°以下であることが好ましく、５°以上、８０°以下であることがより好ましい。対向角度（θ）は、両壁面の直線部分で形成する対角度を指す。
【００２３】
また、１つのライン上に複数の延伸ロールを並べるときに、これら複数の延伸ロールの間で、壁面間の距離（溝幅）または対向角度（θ）が、互いに異なることが好ましい。これにより、ある延伸ロールに対する中空糸の接触箇所と、他の延伸ロールに対する中空糸の接触箇所とを異ならせることができる。その結果、中空糸に延伸ロールから加わる力を分散させることもでき、より中空糸を扁平化させずに延伸することが可能となる。
【００２４】
溝の形状は特に限定されず、上述のように中空糸が溝において互いに対向する壁面で接触するような構造であればよい。溝の開口幅、及び深さは、中空糸外径に対して１．５倍〜２０倍の長さの範囲で適用される。
【００２５】
具体的な溝の形状としては、例えば、図２（ａ）に示す延伸ロール７のように、その円周方向に底の丸いＶ字状の断面を有する溝が設けられている態様や、図２（ｂ）に示す延伸ロール９にように、その円周方向にＶ字状の断面を有する溝が形成されている態様等が挙げられる。
【００２６】
延伸ロールの材質は、例えば、金属材、セラミックス材、プラスチックス材、ゴム材（ゴム弾性材）等から適宜選択できる。中でもゴム弾性材は、延伸時の引っ張り応力により弾性高分子材が変形することで、中空糸との接触面が増加し、その結果、凝着力（摩擦力）が増加するので好ましい。なお、ゴム弾性材は、中空糸との接触面が増加し、その結果、凝着力（摩擦力）を増加させる効果を有するため、ゴム弾性材は、延伸ロールの溝の少なくとも表面に、特に糸が接するところに有していれば足りる。
【００２７】
ゴム弾性材としては、弾性係数の指標の一つである静的せん断弾性係数が０．０５ＭＰａ以上〜０．６ＭＰａ以下のものが好ましい。前記の弾性係数範囲にあると、弾性変形により接触する中空糸の変形が小さいので好ましい。中でも中空糸が含有する溶媒などに対する耐溶剤性を兼備するもので、例えばシリコンゴム、ウレタンゴム、イソブレンゴム、スチレンブタジエンゴム、ブタジエンゴム、エチレンプロピレンゴム、多硫化ゴムなどのゴム弾性樹脂を用いることが好ましい。なお、静的せん断弾性係数は、（ＪＩＳ  Ｋ  ６２５４の５、低変形引張試験）によって、２５％伸長応力σ２５（ＭＰａ）を測定し、次式により静的せん断弾性係数を算出する
Ｇｓ＝１．６３９σ２５（ＭＰａ）
Ｇｓ：静的せん断弾性係数（ＭＰａ）
【００２８】
延伸ロールの溝の壁面は、中空糸との接触抵抗を高めるために表面処理されていることが好ましい。例えば、硬度の高い金属材では、表面粗度を上げることが好ましく、その加工方法の一例として梨地処理などが好適である。
【００２９】
梨地処理は、例えば酸化アルミニウム、乾状硅砂、ガラスビーズなどの砥粒をロール表面にブラスト（吹き付け）することで実行される。延伸ロール表面（溝壁面）は、粗さ指標であるＲａ（１０点の算術平均粗さ）が２μｍ以上、３００μｍ以下であり、Ｒｚ（最大高さ）が３μｍ以上、４００μｍ以下になるように加工されることが好ましい。
【００３０】
これにより紡糸工程を経た中空糸表面が溶媒などで濡れていても、ロール溝表面のミクロな凸部が直接的に中空糸表面に接触し、凝着力の低下を抑制することができるので好ましい。なお、表面粗さパラメータ指標であるＲａとＲｚ（ＪＩＳ  Ｂ  ０６０１−２００１）は、例えば触針式表面粗さ計で測定した粗さ曲線から求めることができる。
【００３１】
なお、上述した延伸ロールの溝の形状や、延伸ロールの材質や、表面処理による表面構造は、特定の組み合わせではなく、任意の組み合わせとすることができる。
例えば、図２（ａ）に示す延伸ロール７は金属製であり、その円周方向に底の丸いＶ字状の断面を有する溝が設けられており、溝表面が梨地処理されている。また、図２（ｂ）に示す延伸ロール９はゴムロールであり、その円周方向にＶ字状の断面を有する溝が設けられている。
製造工程中、中空糸が延伸される位置を延伸ゾーンと呼ぶ。
【００３２】
［延伸装置］
本発明はまた、上記延伸工程に使用できる延伸装置を提供する。本発明の延伸装置は、中空糸の搬送経路に配置され、上記送り出し側の延伸ロールと引き出し側の延伸ロールとを備える。そして、上記送り出し側の延伸ロールと引き出し側の延伸ロールは、それぞれの延伸ロールが有する溝において互いに対向する壁面が中空糸に接触するように配置される。
【００３３】
図３に、延伸装置の一例を示す。本形態では、円周方向に設けられた溝を有する、送り出し側の延伸ロール１，２，３と、引き出し側の延伸ロール４，５，６とが中空糸１１の搬送経路に配置される。そして、送り出し側の延伸ロール１，２，３と、引き出し側の延伸ロール４，５，６とが、それぞれの延伸ロールが有する溝において互いに対向する壁面が中空糸に接触するように配置される。また、図示しないが、本形態の延伸装置は、送り出し側の延伸ロール１，２，３を回転させる送り出し駆動装置と、引き出し側の延伸ロール４，５，６の回転速度が送り出し側の延伸ロール１，２，３の回転速度よりも大きくなるように、引き出し側の延伸ロール４，５，６を回転させる引き出し側の駆動装置とを備える。
【００３４】
図３に示すように、延伸ゾーン１２は、送り出し側の延伸ロールと、引き出し側の延伸ロールとの間に位置する。具体的には、送り出し側の延伸ロール１，２，３と、引き出し側の延伸ロール４，５，６が、延伸ゾーン１２をロール３，４の間に挟むように、この順に、直線上に、直列に並べられている。ここで、中空糸１１は、最上流の延伸ロール１から最下流の延伸ロール６まで、延伸ロールに巻き付かないように、直線状の軌道に誘導され、延伸ロール１，２，３と延伸ロール４，５，６のライン速度の差で延伸ゾーン１２にある中空糸が延伸される。上述したように、延伸ロールに中空糸を押しつける部材は不要である。延伸ゾーンを複数設けることで、延伸工程を多段で行うことができる。
【００３５】
「直線軌道上で」とは、中空糸が直線状に配された状態で、延伸ロールに接することを意味する。つまり、中空糸は、延伸ロールに巻きつかず、延伸ロールと中空糸との接触部分において、中空糸は直線状になっている。言い換えると、中空糸が直線状になっている位置に、延伸ロールが配置される。よって、複数個の延伸ロールが直列に並べられる場合、それらは、中空糸との接触箇所が直線上に並ぶように配置される。中空糸をこのように直線状の軌道に誘導するには、送り出し側の延伸ロールのさらに上流と、引き出し側の延伸ロールのさらに下流とに、中空糸を直線状に保持するように他のロールを配置すればよい。
【００３６】
延伸前の中空糸１１の外径サイズは、延伸によって縮径することを考慮すると、０．４ｍｍ以上、５０ｍｍ以下が好ましく、より好ましくは０．５ｍｍ以上、４０ｍｍ以下である。紡糸工程で得られた中空糸がこのサイズであってもよいし、紡糸工程後、延伸工程前に何らかの工程によって外径サイズをこの範囲に調整してもよい。この範囲にあると、延伸による伸長／縮径の均質ムラを軽減できるので好ましい。
【００３７】
延伸倍率としては、好ましくは１．１〜５倍、より好ましくは１．３〜４倍、さらに好ましくは１．５〜３倍である。ここで延伸倍（数）とは、延伸ゾーンにおけるライン速度の比（引取速度／供給速度）をいう。
【００３８】
延伸ロールの配置は、中空糸の引取張力と均衡化するように最適化することができる。
延伸ゾーン１２では、中空糸１１は加熱されることが好ましい。よって、延伸ゾーン１２は、湿熱、乾熱処理できる浴槽、或いはチャンバー中に設けられることが好ましい。
【００３９】
延伸ゾーン１２で中空糸を加熱する熱媒としては、水、ポリエチレングリコール、グリセリンなどの溶液や、蒸気、空気、窒素など気体から選ばれる１つ以上が好ましい。
【００４０】
延伸温度としては、特に限定しないが、中空糸のガラス転移温度以上で処理されると塑性加工上好ましい。ポリフッ化ビニリデン系樹脂の中空糸であれば、延伸温度は、好ましくは６０〜１４０℃、より好ましくは７０〜１２０℃、さらに好ましくは８０〜１００℃である。６０℃以上で延伸することで、均質な延伸が容易となり、１４０℃を以下で延伸することで、可塑性による軟化が抑制されるので、中空糸が潰れにくくなる。
【実施例】
【００４１】
以下に本発明を実施例をもって説明するが、これにより本発明が限定されるものではない。
［中空糸の真円度の測定方法］
デジタルマイクロスコープ（ＶＨＸ−１０００，ＫＥＹＥＮＣＥ製）を用いて、中空糸断面が観察される任意の倍率（２０倍〜２００倍）で、中空糸断面の長径と短径の長さを計１０ヵ所で測定し、短径／長径の比の結果を数平均して求めた。【００４２】
〈実施例１〉
重量平均分子量４２万のフッ化ビニリデンホモポリマー３６重量％とγ−ブチロラクトン６４重量％を１４０℃で溶解した。このフッ化ビニリデンホモポリマー溶液をチューブインオリフィスの外側オリフィス（外径：４．０ｍｍφ）から吐出し、同時にγ−ブチロラクトン８５重量％水溶液をチューブインオリフィスの内側のチューブ（外径：１．４ｍｍφ、内径：１．０ｍｍφ）から、γ−ブチロラクトン８５重量％水溶液からなる温度１５℃の冷却浴中に中空糸状に紡出させた。こうして曳き出した中空糸を水洗した後、３つの送り出し側の延伸ロールと、３つの引き出し側の延伸ロールとで延伸した。【００４３】
送り出し側の延伸ロールと引き出し側の延伸ロールとは直線上に並んでおり、送り出し側の延伸ロールのさらに上流のロールと、引き出し側の延伸ロールのさらに下流のロールとで中空糸を直線状に保持し、直線軌道上で延伸ロールと中空糸とが接するようにした。送り出し側の延伸ロールにより速度５ｍ／分で中空糸を送り出し、延伸ゾーン後の引き出し側の延伸ロールにより１１ｍ／分で中空糸を引き出すことで、延伸倍率を２．２倍とした。【００４４】
延伸ロールは、送り出し側、引き出し側共に、ステンレス製であり、深さ１０ｍｍで対向角度２０°の底の丸いＶ字状の溝が形成されたものである。円周方向最外部における溝の幅（開口幅）は６．５ｍｍであった。また、各延伸ロールの溝の表面粗さＲａは１７μｍであり、Ｒｚは１１０μｍであった。なお、表面粗さＲａとＲｚ（ＪＩＳ  Ｂ  ０６０１−２００１）は、触針式表面粗さ計で測定した粗さ曲線から求めた。
延伸ゾーンは、９５℃の熱水槽であった。
延伸ゾーン前の中空糸外径は、１．０２ｍｍで真円度９６．２％であり、延伸後の中空糸外径は、０．５９ｍｍに縮径化され、真円度は９５．６％であった。【００４５】
〈実施例２〉
実施例１とは異なる口径（オリフィス外径：２．１ｍｍφ、チューブ外径：０．７ｍｍφ、チューブ内径０．５ｍｍφ）を有するチューブインオリフィスを用いた以外は実施例１と同様にして、中空糸を紡糸し、水洗した。
こうして得られた中空糸について、送り出し側の延伸ロール３本で形成する抱き角度（接触角度）の合計を２７０°として速度を７ｍ／分とし、かつ延伸ゾーン後の引き出し側の延伸ロールの抱き角度も同様に２７０°にして、速度を１０．５ｍ／分とすることで、延伸倍率を１．５倍とした。また溝深さ１０ｍｍで対向角度３５°、円周方向最外部における溝の幅Ｖ字状の溝を有し、かつゴム弾性係数が０．２４ＭＰａであるシリコンゴムロールを延伸ロールとし、さらに延伸ゾーンを８０℃の空気加熱の熱風チャンバーとして、延伸を行った。延伸ロールの円周方向最外部における溝の幅（開口幅）は６．２ｍｍであった。送り出し側の延伸ロールおよび引き出し側の延伸ロールは実施例１と同様にそれぞれ３つとした。
延伸ゾーン前の中空糸外径は、１．２０ｍｍで真円度９７．４％であり、延伸後の中空糸外径は、０．９６ｍｍに縮径化され、真円度は９７．０％であった。【００４６】
〈比較例１〉
延伸ロールを平らな金属ロールに変更した以外は、実施例１と同様にして延伸を行った。しかしながら、引き出し側の延伸ロールで中空糸の滑りが起こり、所定の延伸で行うことが出来なかった。【００４７】
〈比較例２〉
延伸ロールを平らなシリコンゴムロールに変更した以外は、実施例２と同様にして、延伸を行った。延伸ゾーン前の中空糸外径は、１．２０ｍｍで真円度９６．５％であり、延伸後の外径は、０．９１ｍｍに縮径化されたが、真円度が６８．６％で偏平化した。【００４８】
以上の結果から、中空糸と溝において互いに対向する壁面で接触するようになっている延伸ロールを使用した実施例では、真円度の高い中空糸を得ることができることがわかった。一方、平らな延伸ロールを使用した比較例では、真円度が低く偏平化してしまった。【００４９】
本発明を特定の態様を用いて詳細に説明したが、本発明の意図と範囲を離れることなく様々な変更および変形が可能であることは、当業者にとって明らかである。なお本出願は、２０１５年３月３１日付で出願された日本特許出願（特願２０１５−０７２３２５）に基づいており、その全体が引用により援用される。
【産業上の利用可能性】
【００５０】
本発明によれば簡素な延伸方法で、真円度の高い縮径加工した中空糸膜を製造する方法を提供できる。これによりに浄水や工業用水などの水処理分野に適用できる高品質の複合中空糸膜を提供することができる。
【符号の説明】
【００５１】
１，２，３，４，５，６，１０  延伸ロール
７  底の丸いＶ字状溝の金属ロール（延伸ロール）
８  溝
９  Ｖ字状溝のゴムロール（延伸ロール）
１１  中空糸
１２  延伸ゾーン
【図１】
2016159305.tif 000003
【図２】
2016159305.tif 000004
【図３】
2016159305.tif 000005
【国際調査報告】
2016159305.tif 000006
2016159305.tif 000007
2016159305.tif 000008
2016159305.tif 000009